СПОСОБ ПОЛУЧЕНИЯ МЕТАЛЛООБМЕННЫХ ЦЕОЛИТОВ ПОСРЕДСТВОМ ИОННОГО ОБМЕНА В ТВЁРДОМ СОСТОЯНИИ ПРИ НИЗКИХ ТЕМПЕРАТУРАХ

1. Способ получения металлообменного цеолитного материала или смесей металлообменных цеолитных материалов, включающий стадии обеспечения сухой смеси, содержащей а) один или более цеолитных исходных материалов, которые проявляют ионообменную способность, и b) одно или более соединений металлов; нагревания смеси в газообразной атмосфере, содержащей аммиак, до температуры не более 300°C и в течение времени, достаточного для инициации и осуществления ионного обмена в твердом состоянии ионов соединения металла и ионов одного или более цеолитов; и получения металлообменного цеолитного материала или смеси металлообменных цеолитных материалов.
2. Способ по п. 1, в котором один или более цеолитных исходных материалов имеют каркасную структуру с обозначением AEI, AFX, СНА, KFI, LTA, IMF, ITH, MEL, MFI, SZR, TUN, *BEA, ВЕС, FAU, FER, MOR, LEV.
3. Способ по п. 1, в котором один или более цеолитных исходных материалов выбирают из группы, состоящей из ZSM-5, цеолита Y, бета цеолита, SSZ-13, SSZ-39, SSZ-62 и шабазита.
+
+
4
4. Способ по п. 1, в котором один или более цеолитных исходных материалов находятся в H или NH форме.
5. Способ по п. 1, в котором один или более цеолитных исходных материалов содержат органический структурообразующий агент.
6. Способ по п. 1, в котором одно или более соединений металлов выбирают из группы оксидов металлов, нитратов металлов и фосфатов, сульфатов, оксалатов, ацетатов металлов или их комбинаций.
7. Способ по п. 1, в котором металлы в одном или более соединениях металлов выбирают из группы Fe, Co, Cu или их комбинаций.
8. Способ по п. 1, в котором одним или более соединениями металлов являются Cu(I) оксид и/или Cu(II) оксид.
9. Способ по п. 1, в котором содержание аммиака в атмосфере составляет от 1 до 5000 об. частей на миллион.
10. Способ по п. 1, в котором содержание кислорода в атмосфере составляет 10% или менее.
11. Способ по п. 1, в котором содержание воды в атмосфере составляет 5 об. % воды или менее.
12. Способ по п. 1, в котором смесь одного или более цеолитных исходных материалов, которые проявляют ионообменную способность, и одного или более соединений металлов нагревают в газообразной атмосфере, содержащей аммиак, при температуре от 100 до 300°C.
13. Способ по любому из пп. 1-11, в котором смесь одного или более цеолитных исходных материалов, которые проявляют ионообменную способность, и одного или более соединений металлов нагревают в газообразной атмосфере, содержащей аммиак, при температуре от 150°C до 250°C.
14. Металлообменный цеолит или смеси металлообменных цеолитов, полученные способом по любому из пп. 1-13.
15. Способ удаления оксидов азота из выхлопного газа посредством селективного каталитического восстановления восстановителем, включающий контакт выхлопного газа с катализатором, содержащим металлообменный цеолит или смеси металлообменных цеолитов, полученных способом по любому из пп. 1-13.
16. Способ по п. 15, в котором восстановителем является аммиак или его предшественник.
17. Способ по п. 15, в котором восстановитель содержит углеводороды.